(57)【要約】【課題】高い耐候性を有し、また、難燃性を有する、撚り合わせ形の引き込み用ポリエチレン絶縁電線を提供する。【解決手段】低圧引き込み電線は、１本の黒色１層構造の電線１２と、２本の識別色１層構造の電線１３、１４とを撚り合わせることにより製造されている。黒色１層構造の電線１２の絶縁体１６は、金属水酸化物を配合し且つ黒色に着色されたポリエチレンによって成形されている。これに対して識別色１層構造の電線１３、１４の絶縁体１８、１９は、ポリエチレンに金属水酸化物及び紫外線吸収剤を配合し且つ黒色以外に着色されたものとして成形されている。【選択図】図１
2009099401.tif 000002
【特許請求の範囲】
【請求項１】
黒色に着色されたポリエチレン製の絶縁体を導体に被覆してなる黒色１層構造の電線と、ポリエチレンに紫外線吸収剤を配合し且つ黒色以外に着色された絶縁体を導体に被覆してなる識別色１層構造の電線とを撚り合わせてなる、
若しくは、前記黒色１層構造の電線と、異なる着色となる複数の前記識別色１層構造の電線とを撚り合わせてなる
ことを特徴とする引き込み用ポリエチレン絶縁電線。
【請求項２】
黒色に着色されたポリエチレン製の絶縁体を導体に被覆してなる黒色１層構造の電線と、黒色に着色されたポリエチレン製の内層とポリエチレンに紫外線吸収剤を配合し且つ黒色以外に着色された外層とで構成される絶縁体を導体に被覆してなる識別色２層構造の電線とを撚り合わせてなる、
若しくは、前記黒色１層構造の電線と、異なる着色となる複数の前記識別色２層構造の電線とを撚り合わせてなる
ことを特徴とする引き込み用ポリエチレン絶縁電線。
【請求項３】
黒色に着色されたポリエチレン製の絶縁体を導体に被覆してなる黒色１層構造の電線と、黒色に着色されたポリエチレン製の絶縁体本体とポリエチレンに紫外線吸収剤を配合し且つ黒色以外に着色されて前記絶縁体本体の外面に一体化した識別用ストライプとで構成される絶縁体を導体に被覆してなる識別ストライプ含有構造の電線とを撚り合わせてなる、
若しくは、前記黒色１層構造の電線と、異なる着色となる複数の前記識別ストライプ含有構造の電線とを撚り合わせてなる
ことを特徴とする引き込み用ポリエチレン絶縁電線。
【請求項４】
請求項１に記載の引き込み用ポリエチレン絶縁電線において、
前記黒色１層構造の電線の絶縁体は、ポリエチレン１００重量部に対して金属水酸化物を０〜１５０重量部配合してなり、
前記識別色１層構造の電線の絶縁体は、ポリエチレン１００重量部に対して金属水酸化物を０〜１５０重量部配合してなる
ことを特徴とする引き込み用ポリエチレン絶縁電線。
【請求項５】
請求項２に記載の引き込み用ポリエチレン絶縁電線において、
前記黒色１層構造の電線の絶縁体は、ポリエチレン１００重量部に対して金属水酸化物を０〜１５０重量部配合してなり、
前記識別色２層構造の電線の絶縁体における内層は、ポリエチレン１００重量部に対して金属水酸化物を０〜１５０重量部配合してなり、
前記識別色２層構造の電線の絶縁体における外層は、ポリエチレン１００重量部に対して金属水酸化物を１０〜３００重量部配合してなる
ことを特徴とする引き込み用ポリエチレン絶縁電線。
【請求項６】
請求項３に記載の引き込み用ポリエチレン絶縁電線において、
前記黒色１層構造の電線の絶縁体は、ポリエチレン１００重量部に対して金属水酸化物を０〜１５０重量部配合してなり、
前記識別ストライプ含有構造の電線の絶縁体本体は、ポリエチレン１００重量部に対して金属水酸化物を０〜１５０重量部配合してなり、
前記識別ストライプ含有構造の電線の識別用ストライプは、ポリエチレン１００重量部に対して金属水酸化物を１０〜３００重量部配合してなるとともに、ストライプ幅を前記絶縁体本体の全周に対し１／１０〜１／４に形成してなる
ことを特徴とする引き込み用ポリエチレン絶縁電線。
【請求項７】
請求項１ないし請求項６いずれか記載の引き込み用ポリエチレン絶縁電線において、
前記紫外線吸収剤は、ポリエチレン１００重量部に対して１〜１０重量部の配合である
ことを特徴とする引き込み用ポリエチレン絶縁電線。
【発明の詳細な説明】
【技術分野】
【０００１】
本発明は、引き込み用ポリエチレン絶縁電線に関する。
【背景技術】
【０００２】
複数の電線を撚り合わせてなる低圧引き込み電線は、屋外の電柱から各家の軒先へ電線の引き込みをするものとして知られている。下記特許文献１には３本の電線を撚り合わせてなる低圧引き込み電線の技術が開示されている。
【０００３】
図４において、下記特許文献１の低圧引き込み電線（ＤＶＲ電線）１は、第１の電線２と、２本の第２の電線３とを撚り合わせることによりなっている。３本の電線は、各々表面がポリ塩化ビニル系樹脂からなる絶縁体を有している。各電線について具体的に説明すると、第１の電線２は、ポリ塩化ビニル系樹脂からなる黒色の絶縁体４を導体５に被覆することによりなっている。一方、第２の電線３は、内側にポリ塩化ビニル系樹脂からなる黒色の内層６、外側にポリ塩化ビニル系樹脂からなる色彩の異なる着色外層７とを有する絶縁体８を導体９に被覆することによりなっている。下記特許文献１の低圧引き込み電線１は、３本の電線それぞれを識別することができるようになっている。
【特許文献１】特開２００６−５４０５６号公報  （第４頁、第１−２図）
【発明の開示】
【発明が解決しようとする課題】
【０００４】
ポリ塩化ビニルはハロゲン含有ポリマーであることから、火災の際の燃焼時に、塩化水素等の有害なガスが発生してしまうという問題点を有している。このため、有害なハロゲン化水素ガスの発生がないポリエチレンを絶縁体に適用することが考えられる。しかしながら、絶縁体がポリエチレンであると端末部にてトラッキングが発生した場合には、発火してしまうという問題点を有している。
【０００５】
ポリエチレンを絶縁体に適用する場合の問題点を更に挙げると、ポリエチレンは耐候性が良くないことが知られている。特に電線を撚り合わせる引き込み電線にあっては、長時間の使用により緑や青色の絶縁体が紫外線劣化によって脆くなり、また、薄くなる。そして、最終的には亀裂が生じて相間短絡などによる絶縁体破壊に至り、これが上記の問題点よりも大きなものとなってしまう。
【０００６】
黒色以外に着色された絶縁体は紫外線劣化によって脆くなり、この紫外線劣化の優劣は着色する色により異なってくることを本願発明者は突き止めている（線心を比べると絶縁体劣化の状況が違っている）。
【０００７】
本発明は、上述した事情に鑑みてなされたもので、高い耐候性を有し、また、難燃性を有する、撚り合わせ形の引き込み用ポリエチレン絶縁電線を提供することを課題とする。
【課題を解決するための手段】
【０００８】
上記課題を解決するためになされた請求項１記載の本発明の引き込み用ポリエチレン絶縁電線は、黒色に着色されたポリエチレン製の絶縁体を導体に被覆してなる黒色１層構造の電線と、ポリエチレンに紫外線吸収剤を配合し且つ黒色以外に着色された絶縁体を導体に被覆してなる識別色１層構造の電線とを撚り合わせてなる、若しくは、前記黒色１層構造の電線と、異なる着色となる複数の前記識別色１層構造の電線とを撚り合わせてなることを特徴としている。
【０００９】
このような特徴を有する本発明によれば、黒色１層構造の電線及び識別色１層構造の電線は、共に耐候性のある電線となる。識別色１層構造の電線は、黒色以外に着色されても紫外線吸収剤を配合することにより耐候性を有する。従って、紫外線劣化による絶縁体の脆さや薄肉になることが避けられる。これにより、黒色１層構造の電線及び識別色１層構造の電線を撚り合わせても相間短絡などによる絶縁体破壊が避けられる。識別色１層構造の電線は、複数使用の場合であっても識別可能である。
【００１０】
上記課題を解決するためになされた請求項２記載の本発明の引き込み用ポリエチレン絶縁電線は、黒色に着色されたポリエチレン製の絶縁体を導体に被覆してなる黒色１層構造の電線と、黒色に着色されたポリエチレン製の内層とポリエチレンに紫外線吸収剤を配合し且つ黒色以外に着色された外層とで構成される絶縁体を導体に被覆してなる識別色２層構造の電線とを撚り合わせてなる、若しくは、前記黒色１層構造の電線と、異なる着色となる複数の前記識別色２層構造の電線とを撚り合わせてなることを特徴としている。
【００１１】
このような特徴を有する本発明によれば、黒色１層構造の電線及び識別色２層構造の電線は、共に耐候性のある電線となる。識別色２層構造の電線は、絶縁体の外層が黒色以外に着色されても紫外線吸収剤を配合することにより内層同様に耐候性を有する。従って、紫外線劣化による絶縁体の脆さや薄肉になることが避けられる。これにより、黒色１層構造の電線及び識別色２層構造の電線を撚り合わせても相間短絡などによる絶縁体破壊が避けられる。識別色２層構造の電線は、複数使用の場合であっても識別可能である。
【００１２】
上記課題を解決するためになされた請求項３記載の本発明の引き込み用ポリエチレン絶縁電線は、黒色に着色されたポリエチレン製の絶縁体を導体に被覆してなる黒色１層構造の電線と、黒色に着色されたポリエチレン製の絶縁体本体とポリエチレンに紫外線吸収剤を配合し且つ黒色以外に着色されて前記絶縁体本体の外面に一体化した識別用ストライプとで構成される絶縁体を導体に被覆してなる識別ストライプ含有構造の電線とを撚り合わせてなる、若しくは、前記黒色１層構造の電線と、異なる着色となる複数の前記識別ストライプ含有構造の電線とを撚り合わせてなることを特徴としている。
【００１３】
このような特徴を有する本発明によれば、黒色１層構造の電線及び識別ストライプ含有構造の電線は、共に耐候性のある電線となる。識別ストライプ含有構造の電線は、絶縁体本体が黒色１層構造の電線と同じ構成になり耐候性を有する。また、識別ストライプ含有構造の電線における識別用ストライプは、黒色以外に着色されても紫外線吸収剤を配合することにより耐候性を有する。従って、紫外線劣化による絶縁体の脆さや薄肉になることが避けられる。これにより、黒色１層構造の電線及び識別ストライプ含有構造の電線を撚り合わせても相間短絡などによる絶縁体破壊が避けられる。識別ストライプ含有構造の電線は、複数使用の場合であっても識別可能である。
【００１４】
請求項４記載の本発明の引き込み用ポリエチレン絶縁電線は、請求項１に記載の引き込み用ポリエチレン絶縁電線において、前記黒色１層構造の電線の絶縁体は、ポリエチレン１００重量部に対して金属水酸化物を０〜１５０重量部配合してなり、前記識別色１層構造の電線の絶縁体は、ポリエチレン１００重量部に対して金属水酸化物を０〜１５０重量部配合してなることを特徴としている。
【００１５】
このような特徴を有する本発明によれば、黒色１層構造の電線の絶縁体は、黒色にすることによって耐候性のある部分となる他に、金属水酸化物の配合によって難燃性を有する。金属水酸化物の配合量の上限を１５０重量部としたのは、ポリエチレン１００重量部に対して１５０重量部を超えると引張強度を満足することができなくなるからである。
【００１６】
金属水酸化物は、水酸化マグネシウム、水酸化アルミニウム、水酸化ジルコニウム、水酸化カルシウム、水酸化バリウムのいずれか１種類、又は２種類以上の混合物が用いられるものとする（一例であるものとする。他の請求項に係る発明も同じ）。この他、黒色にするためとして、カーボンブラックが用いられるものとする（一例であるものとする。他の請求項に係る発明も同じ）。
【００１７】
識別色１層構造の電線は、紫外線吸収剤の配合によって耐候性のある電線となる他に、金属水酸化物の配合によって難燃性を有する。金属水酸化物の配合量の上限を１５０重量部としたのは、ポリエチレン１００重量部に対して１５０重量部を超えると引張強度を満足することができなくなるからである。
【００１８】
請求項５記載の本発明の引き込み用ポリエチレン絶縁電線は、請求項２に記載の引き込み用ポリエチレン絶縁電線において、前記黒色１層構造の電線の絶縁体は、ポリエチレン１００重量部に対して金属水酸化物を０〜１５０重量部配合してなり、前記識別色２層構造の電線の絶縁体における内層は、ポリエチレン１００重量部に対して金属水酸化物を０〜１５０重量部配合してなり、前記識別色２層構造の電線の絶縁体における外層は、ポリエチレン１００重量部に対して金属水酸化物を１０〜３００重量部配合してなることを特徴としている。
【００１９】
このような特徴を有する本発明によれば、識別色２層構造の電線の絶縁体における内層は、黒色にすることによって耐候性のある部分となる他に、金属水酸化物の配合によって難燃性を有する。金属水酸化物の配合量の上限を１５０重量部としたのは、ポリエチレン１００重量部に対して１５０重量部を超えると引張強度を満足することができなくなるからである。
【００２０】
識別色２層構造の電線の絶縁体における外層は、紫外線吸収剤の配合によって耐候性のある部分となる他に、金属水酸化物の配合によって難燃性を有する。金属水酸化物の配合量の上限を３００重量部としたのは、外層の場合、ポリエチレン１００重量部に対して３００重量部を超えると引張強度を満足することができなくなるからである。下限の１０重量部は、外層の場合の難燃性に配慮しているからである。
【００２１】
尚、黒色１層構造の電線の絶縁体に関しては、請求項４記載の本発明と同じである。
【００２２】
請求項６記載の本発明の引き込み用ポリエチレン絶縁電線は、請求項３に記載の引き込み用ポリエチレン絶縁電線において、前記黒色１層構造の電線の絶縁体は、ポリエチレン１００重量部に対して金属水酸化物を０〜１５０重量部配合してなり、前記識別ストライプ含有構造の電線の絶縁体本体は、ポリエチレン１００重量部に対して金属水酸化物を０〜１５０重量部配合してなり、前記識別ストライプ含有構造の電線の識別用ストライプは、ポリエチレン１００重量部に対して金属水酸化物を１０〜３００重量部配合してなるとともに、ストライプ幅を前記絶縁体本体の全周に対し１／１０〜１／４に形成してなることを特徴としている。
【００２３】
このような特徴を有する本発明によれば、識別ストライプ含有構造の電線の絶縁体本体は、黒色にすることによって耐候性のある部分となる他に、金属水酸化物の配合によって難燃性を有する。金属水酸化物の配合量の上限を１５０重量部としたのは、ポリエチレン１００重量部に対して１５０重量部を超えると引張強度を満足することができなくなるからである。
【００２４】
識別ストライプ含有構造の電線の識別用ストライプは、紫外線吸収剤の配合によって耐候性のある部分となる他に、金属水酸化物の配合によって難燃性を有する。金属水酸化物の配合量の上限を３００重量部としたのは、識別用ストライプの場合、ポリエチレン１００重量部に対して３００重量部を超えると引張強度を満足することができなくなるからである。下限の１０重量部は、識別用ストライプの場合の難燃性に配慮しているからである。識別用ストライプのストライプ幅を絶縁体本体の全周に対して１／１０〜１／４としたのは、着色部分を少なくすることに配慮しているからである。言い換えれば、耐候性に特に良好な黒色の部分を大きくするためである。
【００２５】
尚、黒色１層構造の電線の絶縁体に関しては、請求項４記載の本発明と同じである。
【００２６】
請求項７記載の本発明の引き込み用ポリエチレン絶縁電線は、請求項１ないし請求項６いずれか記載の引き込み用ポリエチレン絶縁電線において、前記紫外線吸収剤は、ポリエチレン１００重量部に対して１〜１０重量部の配合であることを特徴としている。
【００２７】
このような特徴を有する本発明によれば、紫外線吸収剤の配合量は、ポリエチレン１００重量部に対して１重量部を下回ると十分な耐候性が得られず、１０重量部を超えると耐候性は良くなるものの絶縁抵抗を満足することができなくなるからである。
【発明の効果】
【００２８】
請求項１〜３に記載されたそれぞれ本発明によれば、高い耐候性を有し、また、難燃性を有する、撚り合わせ形の引き込み用ポリエチレン絶縁電線を提供することができるという効果を奏する。
【００２９】
請求項４〜６に記載されたそれぞれの本発明によれば、難燃性を有するとともに十分な引張強度を有する電線や部分にすることができるという効果を奏する。
【００３０】
請求項６に記載された本発明によれば、難燃性を有するとともに十分な引張強度を有し、更に黒色以外の着色部分を少なくすることができるという効果を奏する。
【００３１】
請求項７に記載された本発明によれば、絶縁抵抗の低下を抑制しつつ十分な耐候性を確保することができるという効果を奏する。
【発明を実施するための最良の形態】
【００３２】
以下、図面を参照しながら説明する。図１は本発明の引き込み用ポリエチレン絶縁電線の一実施の形態を示す断面図である。
【００３３】
図１において、本発明の引き込み用ポリエチレン絶縁電線（ＤＥ電線）は、耐候性及び難燃性を有する低圧引き込み電線１１であって、特に全体の数を限定するものでないが、１本の黒色１層構造の電線１２と、２本の識別色１層構造の電線１３、１４とを撚り合わせることにより製造されている（１本の黒色１層構造の電線１２と例えば１本の識別色１層構造の電線１３とを撚り合わせて２本構成にしても良いものとする）。
【００３４】
低圧引き込み電線１１は、撚り合わせ形の引き込み用ポリエチレン絶縁電線となっている。
【００３５】
低圧引き込み電線１１における黒色１層構造の電線１２は、導体１５と、この導体１５の外周を被覆する絶縁体１６とを備えて構成されている。識別色１層構造の電線１３は、導体１７と、この導体１７の外周を被覆する絶縁体１８とを備えて構成されている。また、識別色１層構造の電線１４は、導体１７と、この導体１７の外周を被覆する絶縁体１９とを備えて構成されている。
【００３６】
黒色１層構造の電線１２及び識別色１層構造の電線１３、１４は、３本とも同じ所定の直径を有している（一例であるものとする）。導体１５及び１７は、銅又は硬アルミによって製造されている。
【００３７】
黒色１層構造の電線１２の絶縁体１６は、金属水酸化物を配合し且つ黒色に着色されたポリエチレンによって成形されている。これに対して識別色１層構造の電線１３、１４の絶縁体１８、１９は、ポリエチレンに金属水酸化物及び紫外線吸収剤を配合し且つ黒色以外に着色されたものとして成形されている。絶縁体１８、１９は、着色が異なるだけでこの他は同一になっている。絶縁体１８、１９は、識別することが可能なものとなっている。
【００３８】
金属水酸化物は、自己消化作用と絶縁体の機械的特性（引張強度など）とに配慮してポリエチレンに対する配合量が設定されている。本形態においては、ポリエチレン１００重量部に対して金属水酸化物０〜１５０重量部を配合するようになっている（金属水酸化物は難燃性を持たせる場合に配合するものとする。配合に関しては表を参照しながら後述する）。金属水酸化物は、水酸化マグネシウム、水酸化アルミニウム、水酸化ジルコニウム、水酸化カルシウム、水酸化バリウムのいずれか１種類、又は２種類以上の混合物であるものとする。
【００３９】
ポリエチレンを黒色に着色することに関して、本形態においては、カーボンブラックを添加するようになっている（一例であるものとする。カーボンブラックは耐候性に関して大変強い）。カーボンブラックを添加することにより、耐候性の面から紫外線劣化を避けることができるようになっている。識別色１層構造の電線１３、１４に係る紫外線吸収剤の配合は、耐候性及び絶縁抵抗に配慮してポリエチレンに対する配合量が設定されている。本形態においては、ポリエチレン１００重量部に対して１〜１０重量部を配合するようになっている（配合に関しては表を参照しながら後述する）。紫外線吸収剤としては、ベンゾフェノン類、サリチル酸エステル類、ベンドトリアゾール類のものが一例として挙げられるものとする。
【００４０】
上記構成において、低圧引き込み電線１１は、これを構成する黒色１層構造の電線１２及び識別色１層構造の電線１３、１４が共に耐候性のある電線となっている。識別色１層構造の電線１３、１４は、絶縁体１８、１９が黒色以外に着色されても紫外線吸収剤を配合することにより耐候性を有するようになっている。
【００４１】
従って、低圧引き込み電線１１は、高い耐候性を有するという効果を奏する。すなわち、紫外線劣化による絶縁体の脆さや薄肉になることを避けることができるという効果を奏する。また、低圧引き込み電線１１は、黒色１層構造の電線１２及び識別色１層構造の電線１３、１４を撚り合わせても相間短絡などによる絶縁体破壊を避けることができるという効果を奏する。
【００４２】
さらに、低圧引き込み電線１１は、この端末にて例えばトラッキングが発生し炎が絶縁体１６の表面を燃え広がろうとしても、或いは、炎が絶縁体１８、１９の表面を燃え広がろうとしても、絶縁体１６、１８、１９のポリエチレンに配合された金属水酸化物に含まれる結晶水が噴出して自己消化が行われるようになっている。従って、低圧引き込み電線１１は、燃焼し難いもの、言い換えれば難燃性を有するという効果を奏する。さらにまた、低圧引き込み電線１１は、塩化水素等の有害なガスの発生がない環境に優しい電線であるという効果を奏する。
【００４３】
次に、図２を参照しながら本発明の引き込み用ポリエチレン絶縁電線の他の一実施の形態を説明する。図２は他の一実施の形態を示す断面図である。尚、図１での説明と基本的に同じ構成には同一の符号を付して詳細な説明を省略するものとする。
【００４４】
図２において、本発明の引き込み用ポリエチレン絶縁電線（ＤＥ電線）は、耐候性及び難燃性を有する低圧引き込み電線２１であって、特に全体の数を限定するものでないが、１本の黒色１層構造の電線１２と、２本の識別色２層構造の電線２２、２３とを撚り合わせることにより製造されている（１本の黒色１層構造の電線１２と例えば１本の識別色２層構造の電線２２とを撚り合わせて２本構成にしても良いものとする）。
【００４５】
低圧引き込み電線２１は、撚り合わせ形の引き込み用ポリエチレン絶縁電線となっている。
【００４６】
低圧引き込み電線２１における識別色２層構造の電線２２は、導体２４と、この導体２４の外周を被覆する絶縁体２５とを備えて構成されている。また、識別色２層構造の電線２３は、導体２４と、この導体２４の外周を被覆する絶縁体２６とを備えて構成されている。絶縁体２５は、内層２７と外層２８とで構成されている。また、絶縁体２６も内層２７と外層２９とで構成されている。
【００４７】
黒色１層構造の電線１２及び識別色２層構造の電線２２、２３は、３本とも同じ所定の直径を有している（一例であるものとする）。導体１５及び２４は、銅又は硬アルミによって製造されている。
【００４８】
識別色２層構造の電線２２、２３の絶縁体２５、２６における内層２７は、黒色１層構造の電線１２の絶縁体１６と同様に成形されている。すなわち、金属水酸化物を配合し且つ黒色に着色されたポリエチレンによって成形されている。これに対して識別色２層構造の電線２２、２３の絶縁体２５、２６における外層２８、２９は、ポリエチレンに金属水酸化物及び紫外線吸収剤を配合し且つ黒色以外に着色されたものとして成形されている。絶縁体２５、２６は、外層２８、２９の着色が異なるだけでこの他は同一になっている。絶縁体２５、２６は、識別することが可能なものとなっている。
【００４９】
金属水酸化物は、自己消化作用と絶縁体の機械的特性（引張強度など）とに配慮してポリエチレンに対する配合量が設定されている。本形態において、黒色１層構造の電線１２及び識別色２層構造の電線２２、２３の絶縁体２５、２６における内層２７は、ポリエチレン１００重量部に対して金属水酸化物０〜１５０重量部を配合するようになっている（配合に関しては表を参照しながら後述する）。これに対して識別色２層構造の電線２２、２３の絶縁体２５、２６における外層２８、２９は、ポリエチレン１００重量部に対して金属水酸化物１０〜３００重量部を配合するようになっている（配合に関しては表を参照しながら後述する）。金属水酸化物は、水酸化マグネシウム、水酸化アルミニウム、水酸化ジルコニウム、水酸化カルシウム、水酸化バリウムのいずれか１種類、又は２種類以上の混合物であるものとする。金属水酸化物は難燃性を持たせる場合に配合するものとする。
【００５０】
ポリエチレンを黒色に着色することに関して、本形態においては、カーボンブラックを添加するようになっている（一例であるものとする。カーボンブラックは耐候性に関して大変強い）。カーボンブラックを添加することにより、耐候性の面から紫外線劣化を避けることができるようになっている。識別色２層構造の電線２２、２３に係る紫外線吸収剤の配合は、耐候性及び絶縁抵抗に配慮してポリエチレンに対する配合量が設定されている。本形態においては、ポリエチレン１００重量部に対して１〜１０重量部を配合するようになっている（配合に関しては表を参照しながら後述する）。紫外線吸収剤としては、ベンゾフェノン類、サリチル酸エステル類、ベンドトリアゾール類のものが一例として挙げられるものとする。
【００５１】
上記構成において、低圧引き込み電線２１は、これを構成する黒色１層構造の電線１２及び識別色２層構造の電線２２、２３が共に耐候性のある電線となっている。識別色２層構造の電線２２、２３は、絶縁体２５、２６における外層２８、２９が黒色以外に着色されても紫外線吸収剤を配合することにより内層２７と同様に耐候性を有するようになっている。
【００５２】
従って、低圧引き込み電線２１は、高い耐候性を有するという効果を奏する。すなわち、紫外線劣化による絶縁体の脆さや薄肉になることを避けることができるという効果を奏する。また、低圧引き込み電線２１は、黒色１層構造の電線１２及び識別色２層構造の電線２２、２３を撚り合わせても相間短絡などによる絶縁体破壊を避けることができるという効果を奏する。
【００５３】
さらに、低圧引き込み電線２１は、この端末にて例えばトラッキングが発生し炎が絶縁体１６の表面を燃え広がろうとしても、或いは、炎が絶縁体２５、２６における外層２８、２９の表面を燃え広がろうとしても、絶縁体１６、２５、２６のポリエチレンに配合された金属水酸化物に含まれる結晶水が噴出して自己消化が行われるようになっている。従って、低圧引き込み電線２１は、燃焼し難いもの、言い換えれば難燃性を有するという効果を奏する。さらにまた、低圧引き込み電線２１は、塩化水素等の有害なガスの発生がない環境に優しい電線であるという効果を奏する。
【００５４】
続いて、図３を参照しながら本発明の引き込み用ポリエチレン絶縁電線の更に他の一実施の形態を説明する。図３は更に他の一実施の形態を示す断面図である。尚、図１及び図２での説明と基本的に同じ構成には同一の符号を付して詳細な説明を省略するものとする。
【００５５】
図３において、本発明の引き込み用ポリエチレン絶縁電線（ＤＥ電線）は、耐候性及び難燃性を有する低圧引き込み電線３１であって、特に全体の数を限定するものでないが、１本の黒色１層構造の電線１２と、２本の識別ストライプ含有構造の電線３２、３３とを撚り合わせることにより製造されている（１本の黒色１層構造の電線１２と例えば１本の識別ストライプ含有構造の電線３２とを撚り合わせて２本構成にしても良いものとする）。
【００５６】
低圧引き込み電線３１は、撚り合わせ形の引き込み用ポリエチレン絶縁電線となっている。
【００５７】
低圧引き込み電線３１における識別ストライプ含有構造の電線３２は、導体３４と、この導体３４の外周を被覆する絶縁体３５とを備えて構成されている。また、識別ストライプ含有構造の電線３３は、導体３４と、この導体３４の外周を被覆する絶縁体３６とを備えて構成されている。絶縁体３５は、絶縁体本体３７と、一又は複数の識別用ストライプ３８とで構成されている。また、絶縁体３６も絶縁体本体３７と、一又は複数の識別用ストライプ３９とで構成されている。
【００５８】
黒色１層構造の電線１２及び識別ストライプ含有構造の電線３２、３３は、３本とも同じ所定の直径を有している（一例であるものとする）。導体１５及び３４は、銅又は硬アルミによって製造されている。
【００５９】
識別ストライプ含有構造の電線３２、３３の絶縁体３５、３６における絶縁体本体３７は、黒色１層構造の電線１２の絶縁体１６と同様に成形されている。すなわち、金属水酸化物を配合し且つ黒色に着色されたポリエチレンによって成形されている。これに対して識別ストライプ含有構造の電線３２、３３の絶縁体３５、３６における識別用ストライプ３８、３９は、ポリエチレンに金属水酸化物及び紫外線吸収剤を配合し且つ黒色以外に着色されたものとして成形されている。
【００６０】
識別用ストライプ３８、３９は、絶縁体本体３７の外面に一体化するように成形されている。また、識別用ストライプ３８、３９は、このストライプ幅が絶縁体本体３７の全周に対して１／１０〜１／４程度となるように形成されている。
【００６１】
絶縁体３５、３６は、識別用ストライプ３８、３９の着色が異なるだけでこの他は同一になっている。絶縁体３５、３６は、識別することが可能なものとなっている。
【００６２】
金属水酸化物は、自己消化作用と絶縁体の機械的特性（引張強度など）とに配慮してポリエチレンに対する配合量が設定されている。本形態において、黒色１層構造の電線１２及び識別ストライプ含有構造の電線３２、３３の絶縁体３５、３６における絶縁体本体３７は、ポリエチレン１００重量部に対して金属水酸化物０〜１５０重量部を配合するようになっている（配合に関しては表を参照しながら後述する）。これに対して識別ストライプ含有構造の電線３２、３３の絶縁体３５、３６における識別用ストライプ３８、３９は、ポリエチレン１００重量部に対して金属水酸化物１０〜３００重量部を配合するようになっている（配合に関しては表を参照しながら後述する）。金属水酸化物は、水酸化マグネシウム、水酸化アルミニウム、水酸化ジルコニウム、水酸化カルシウム、水酸化バリウムのいずれか１種類、又は２種類以上の混合物であるものとする。金属水酸化物は難燃性を持たせる場合に配合するものとする。
【００６３】
ポリエチレンを黒色に着色することに関して、本形態においては、カーボンブラックを添加するようになっている（一例であるものとする。カーボンブラックは耐候性に関して大変強い）。カーボンブラックを添加することにより、耐候性の面から紫外線劣化を避けることができるようになっている。識別ストライプ含有構造の電線３２、３３に係る紫外線吸収剤の配合は、耐候性及び絶縁抵抗に配慮してポリエチレンに対する配合量が設定されている。本形態においては、ポリエチレン１００重量部に対して１〜１０重量部を配合するようになっている（配合に関しては表を参照しながら後述する）。紫外線吸収剤としては、ベンゾフェノン類、サリチル酸エステル類、ベンドトリアゾール類のものが一例として挙げられるものとする。
【００６４】
上記構成において、低圧引き込み電線３１は、これを構成する黒色１層構造の電線１２及び識別ストライプ含有構造の電線３２、３３が共に耐候性のある電線となっている。識別ストライプ含有構造の電線３２、３３は、絶縁体３５、３６における識別用ストライプ３８、３９が黒色以外に着色されても紫外線吸収剤を配合することにより絶縁体本体３７と同様に耐候性を有するようになっている。
【００６５】
従って、低圧引き込み電線３１は、高い耐候性を有するという効果を奏する。すなわち、紫外線劣化による絶縁体の脆さや薄肉になることを避けることができるという効果を奏する。また、低圧引き込み電線３１は、黒色１層構造の電線１２及び識別ストライプ含有構造の電線３２、３３を撚り合わせても相間短絡などによる絶縁体破壊を避けることができるという効果を奏する。さらに、低圧引き込み電線３１は、識別用ストライプ３８、３９を有することから、耐候性のある黒色部分を多くして着色部分を少なくすることができるという効果を奏する。
【００６６】
さらにまた、低圧引き込み電線３１は、この端末にて例えばトラッキングが発生し炎が絶縁体１６の表面を燃え広がろうとしても、或いは、炎が絶縁体３５、３６における絶縁体本体３７の表面や識別用ストライプ３８、３９の表面を燃え広がろうとしても、絶縁体１６、３５、３６のポリエチレンに配合された金属水酸化物に含まれる結晶水が噴出して自己消化が行われるようになっている。従って、低圧引き込み電線３１は、燃焼し難いもの、言い換えれば難燃性を有するという効果を奏する。さらにまた、低圧引き込み電線３１は、塩化水素等の有害なガスの発生がない環境に優しい電線であるという効果を奏する。
【００６７】
続いて、表１〜表３を参照しながら上記配合について補足説明をする。表１は、黒色１層構造の電線における絶縁体、識別色２層構造の電線の絶縁体における内層、及び識別ストライプ含有構造の電線における絶縁体本体に係る金属水酸化物の配合と特性と判定とを示す表である。また、表２は識別色２層構造の電線の絶縁体における外層に係る金属水酸化物の配合と特性と判定とを示す表である。また、表３は識別色２層構造の電線の絶縁体における外層に係る紫外線吸収剤の配合と特性と判定とを示す表である。
【００６８】
表１において、実施例１は、ポリエチレン（ＰＥ）１００重量部に対して水酸化マグネシウム（Ｍｇ（ＯＨ）２）を０重量部配合、すなわち金属水酸化物を配合しない組成物で絶縁体１６、１８、１９や内層２７や絶縁体本体３７を成形したものである。
【００６９】
また、実施例２は、ポリエチレン（ＰＥ）１００重量部に対して水酸化マグネシウム（Ｍｇ（ＯＨ）２）を５０重量部配合した組成物で絶縁体１６、１８、１９や内層２７や絶縁体本体３７を成形したものである。
【００７０】
また、実施例３は、ポリエチレン（ＰＥ）１００重量部に対して水酸化マグネシウム（Ｍｇ（ＯＨ）２）を１５０重量部配合した組成物で絶縁体１６、１８、１９や内層２７や絶縁体本体３７を成形したものである。
【００７１】
これに対して比較例１は、ポリエチレン（ＰＥ）１００重量部に対して水酸化マグネシウム（Ｍｇ（ＯＨ）２）を１５５重量部配合した組成物で絶縁体１６、１８、１９や内層２７や絶縁体本体３７を成形したものである。
【００７２】
特性は、引張強度（単位：ＭＰａ）と引張伸び（単位：％）との測定を行い、判定は、引張強度の規格が１０ＭＰａ以上、引張伸びの規格が３５０％以上として、これらを満足する場合に「○」の判定を、満足しない場合には「×」の判定をするものとする。
【００７３】
【表１】
2009099401.tif 000003
【００７４】
実施例１は、引張強度が１７．６ＭＰａ、引張伸びが６３６％であり、規格を満足するとして「○」の判定となっている。また、実施例２は、引張強度が１５．２ＭＰａ、引張伸びが５５３％であり、規格を満足するとして「○」の判定となっている。また、実施例３は、引張強度が１７．６ＭＰａ、引張伸びが６３６％であり、規格を満足するとして「○」の判定となっている。
【００７５】
これに対して比較例１は、引張強度が９．７ＭＰａ、引張伸びが４２１％であり、規格を満足することができず「×」の判定となっている。
【００７６】
表１から、金属水酸化物の配合量が多くなると引張強度が低下してしまうことが分かる。従って、黒色１層構造の電線１２における絶縁体１６、１８、１９、識別色２層構造の電線２２、２３の絶縁体２５、２６における内層２７、及び識別ストライプ含有構造の電線３２、３３における絶縁体本体３７に係る金属水酸化物の配合量は、ポリエチレン１００重量部に対して０〜１５０重量部が好適である。
【００７７】
表２において、実施例４は、ポリエチレン（ＰＥ）１００重量部に対して水酸化マグネシウム（Ｍｇ（ＯＨ）２）を１０重量部配合した組成物で絶縁体２５、２６における外層２８、２９を成形したものである。
【００７８】
また、実施例５は、ポリエチレン（ＰＥ）１００重量部に対して水酸化マグネシウム（Ｍｇ（ＯＨ）２）を５０重量部配合した組成物で絶縁体２５、２６における外層２８、２９を成形したものである。
【００７９】
また、実施例６は、ポリエチレン（ＰＥ）１００重量部に対して水酸化マグネシウム（Ｍｇ（ＯＨ）２）を１５５重量部配合した組成物で絶縁体２５、２６における外層２８、２９を成形したものである。
【００８０】
また、実施例７は、ポリエチレン（ＰＥ）１００重量部に対して水酸化マグネシウム（Ｍｇ（ＯＨ）２）を２００重量部配合した組成物で絶縁体２５、２６における外層２８、２９を成形したものである。
【００８１】
また、実施例８は、ポリエチレン（ＰＥ）１００重量部に対して水酸化マグネシウム（Ｍｇ（ＯＨ）２）を３００重量部配合した組成物で絶縁体２５、２６における外層２８、２９を成形したものである。
【００８２】
これに対して比較例２は、ポリエチレン（ＰＥ）１００重量部に対して水酸化マグネシウム（Ｍｇ（ＯＨ）２）を３１０重量部配合した組成物で絶縁体２５、２６における外層２８、２９を成形したものである。
【００８３】
また、比較例３は、ポリエチレン（ＰＥ）１００重量部に対して水酸化マグネシウム（Ｍｇ（ＯＨ）２）を５重量部配合した組成物で絶縁体２５、２６における外層２８、２９を成形したものである。
【００８４】
特性は、引張強度（単位：ＭＰａ）と引張伸び（単位：％）と耐トラッキング性の測定を行い、判定は、引張強度の規格が６ＭＰａ以上（通常、ポリエチレンは１０ＭＰａ以上であるが、外層の場合は６ＭＰａ以上有していればよいものとする）、引張伸びの規格が３５０％以上、耐トラッキング性の規格が４５０回以上として、これらを満足する場合に「○」の判定を、満足しない場合には「×」の判定をするものとする。
【００８５】
【表２】
2009099401.tif 000004
【００８６】
実施例４は、引張強度が１６．８ＭＰａ、引張伸びが６０８％、耐トラッキング性が５００回であり、規格を満足するとして「○」の判定となっている。また、実施例５は、引張強度が１５．２ＭＰａ、引張伸びが５５３％、耐トラッキング性が３５００回であり、規格を満足するとして「○」の判定となっている。また、実施例６は、引張強度が９．７ＭＰａ、引張伸びが４２１％、耐トラッキング性が４２００回であり、規格を満足するとして「○」の判定となっている。また、実施例７は、引張強度が８．１ＭＰａ、引張伸びが３８７％、耐トラッキング性が４８００回であり、規格を満足するとして「○」の判定となっている。また、実施例８は、引張強度が６．１ＭＰａ、引張伸びが３５２％、耐トラッキング性が５０００回であり、規格を満足するとして「○」の判定となっている。
【００８７】
これに対して比較例２は、引張強度が５．８ＭＰａ、引張伸びが３４２％、耐トラッキング性が５０００回であり、規格を満足することができず「×」の判定となっている。また、比較例３は、引張強度が１７．２ＭＰａ、引張伸びが６１６％、耐トラッキング性が１４０回であり、規格を満足することができず「×」の判定となっている。
【００８８】
表２から、金属水酸化物の配合量が多くなると外層２８、２９の場合、引張強度や引張伸びが低下してしまうことが分かる。また、外層２８、２９の場合、金属水酸化物の配合量が少なくなると耐トラッキング性が悪くなってしまうことが分かる。従って、識別色２層構造の電線２２、２３の絶縁体２５、２６における外層２８、２９に係る金属水酸化物の配合量は、ポリエチレン１００重量部に対して１０〜３００重量部が好適であるものとする（尚、識別ストライプ含有構造の電線３２、３３における識別用ストライプ３８、３９も同様に、ポリエチレン１００重量部に対して１０〜３００重量部の配合が好適であるものとする。また、低圧引き込み電線１１の絶縁体１６、１８、１９や、低圧引き込み電線２１の絶縁体２５、２６における内層２７も同様に、金属水酸化物の配合量の下限値は、ポリエチレン１００重量部に対して１０重量部の配合が好適であるものとする）。
【００８９】
表３において、実施例９は、識別色２層構造の電線２２、２３の絶縁体２５、２６における外層２８、２９に係り、ポリエチレン（ＰＥ）１００重量部に対して紫外線吸収剤を１重量部配合したものである。
【００９０】
また、実施例１０は、識別色２層構造の電線２２、２３の絶縁体２５、２６における外層２８、２９に係り、ポリエチレン（ＰＥ）１００重量部に対して紫外線吸収剤を５重量部配合したものである。
【００９１】
また、実施例１１は、識別色２層構造の電線２２、２３の絶縁体２５、２６における外層２８、２９に係り、ポリエチレン（ＰＥ）１００重量部に対して紫外線吸収剤を１０重量部配合したものである。
【００９２】
これに対して比較例４は、識別色２層構造の電線２２、２３の絶縁体２５、２６における外層２８、２９に係り、ポリエチレン（ＰＥ）１００重量部に対して紫外線吸収剤を０重量部配合、すなわち紫外線吸収剤を配合しないものである。
【００９３】
また、比較例５は、識別色２層構造の電線２２、２３の絶縁体２５、２６における外層２８、２９に係り、ポリエチレン（ＰＥ）１００重量部に対して紫外線吸収剤を１５重量部配合したものである。
【００９４】
特性は、耐候性が良好な場合に「○」の判定を、耐候性が良好でない場合には「×」の判定をするものとする。また、絶縁抵抗が良好な場合に「○」の判定を、絶縁抵抗が良好でない場合には「×」の判定をするものとする。
【００９５】
【表３】
2009099401.tif 000005
【００９６】
実施例９〜１１は、耐候性及び絶縁抵抗が良好であり、共に「○」の判定となっている。これに対して比較例４は、耐候性が良好でなく、「×」の判定となっている。また、比較例５は、絶縁抵抗が良好でなく、「×」の判定となっている。
【００９７】
表３から、紫外線吸収剤の配合量が多くなるほど耐候性に関しては良好になるが、反面、絶縁抵抗が低下してしまうことが分かる。従って、識別色２層構造の電線２２、２３の絶縁体２５、２６における外層２８、２９に係る紫外線吸収剤の配合量は、ポリエチレン１００重量部に対して１〜１０重量部が好適であるものとする（尚、識別色１層構造の電線１３、１４における絶縁体１８、１９や、識別ストライプ含有構造の電線３２、３３における識別用ストライプ３８、３９も同様に１〜１０重量部が好適であるものとする）。
【００９８】
本発明は本発明の主旨を変えない範囲で種々変更実施可能なことは勿論である。
【図面の簡単な説明】
【００９９】
【図１】本発明の引き込み用ポリエチレン絶縁電線の一実施の形態を示す断面図である。
【図２】本発明の引き込み用ポリエチレン絶縁電線の他の一実施の形態を示す断面図である。
【図３】本発明の引き込み用ポリエチレン絶縁電線の更に他の一実施の形態を示す断面図である。
【図４】従来例の低圧引き込み電線の端面図である。
【符号の説明】
【０１００】
１１  低圧引き込み電線（引き込み用ポリエチレン絶縁電線）
１２  黒色１層構造の電線
１３、１４  識別色１層構造の電線
１５、１７  導体
１６、１８、１９  絶縁体
２１  低圧引き込み電線（引き込み用ポリエチレン絶縁電線）
２２、２３  識別色２層構造の電線
２４  導体
２５、２６  絶縁体
２７  内層
２８、２９  外層
３１  低圧引き込み電線（引き込み用ポリエチレン絶縁電線）
３２、３３  識別ストライプ含有構造の電線
３４  導体
３５、３６  絶縁体
３７  絶縁体本体
３８、３９  識別用ストライプ
【図１】
2009099401.tif 000006
【図２】
2009099401.tif 000007
【図３】
2009099401.tif 000008
【図４】
2009099401.tif 000009